(57)【要約】【課題】薄いエッチングマスク厚での加工ながらも加工後のパターン形状がよく、少ないパターン凹凸でパターン凸部の磁性劣化を抑えつつ、効率的にパターン凹部の磁性を失活させることが可能なパターンド磁気記録媒体の製造方法を提供する。【解決手段】磁気記録層５２上に、第１のハードマスク５３、第２のハードマスク５４およびパターン化されたレジスト５５を形成し、パターン化されたレジスト５５をマスクとして、前記第２のハードマスク５４をエッチングして凹凸パターンを転写し、前記第２のハードマスク５４をマスクとして前記第１のハードマスク５３をエッチングして凹凸パターンを転写し、パターン凹部の磁気記録層５２のエッチングレートを変化させる改質処理を施し、パターン凹部の磁気記録層５２の磁性を失活させることを特徴とする磁気記録媒体の製造方法。【選択図】      図３
2010192069.tif 000002
【特許請求の範囲】
【請求項１】
磁気記録層上に、第１のハードマスク、第２のハードマスクおよびレジストを形成し、
前記レジストに対してスタンパをインプリントして凹凸パターンを転写し、
パターン化されたレジストの凹部に残存している残渣を除去し、
パターン化されたレジストをマスクとして、前記第２のハードマスクをエッチングして凹凸パターンを転写し、
前記第２のハードマスクをマスクとして前記第１のハードマスクをエッチングして凹凸パターンを転写し、
パターン凹部の磁気記録層のエッチングレートを変化させる改質処理を施し、
パターン凹部の磁気記録層の磁性を失活させる
ことを特徴とする磁気記録媒体の製造方法。
【請求項２】
前記磁気記録層のエッチングレートを変化させる改質処理が、ＣＦ４、ＳＦ６またはＣＨＦ３を用いた反応性イオンエッチングであることを特徴とする請求項１に記載の製造方法。
【請求項３】
前記磁気記録層の磁性の失活が、Ｈｅ、Ｏ２、Ｎ２、Ｈｅ−Ｎ２混合ガス、Ｈｅ−Ｏ２混合ガスまたはＨｅ−Ｎ２−Ｏ２混合ガスを用いて行われることを特徴とする請求項１に記載の製造方法。
【請求項４】
請求項１に記載の製造方法によって製造された磁気記録媒体を搭載した磁気記録装置。
【発明の詳細な説明】
【技術分野】
【０００１】
本発明は、パターンド媒体などの磁気記録媒体の製造方法に関する。
【背景技術】
【０００２】
ＤＴＲ（Ｄｉｓｃｒｅｔｅ  Ｔｒａｃｋ  Ｒｅｃｏｒｄｉｎｇ）媒体のような記録媒体表面に凹凸の形成された媒体を、浮上ヘッドで記録再生するためには、表面凹凸をヘッドが安定浮上する程度に低減する必要がある。現状のＤＴＲ媒体では、隣接トラックと完全に分離するために、強磁性体記録層２０ｎｍ、保護層５ｎｍの計２５ｎｍを除去する必要がある。それに比べてヘッドの浮上設計量は１０ｎｍ程度であるため、溝を非磁性体で充填し、媒体表面を平滑にするか、ＤＴＲ媒体に凹凸構造をつけずに非記録部を非磁性体に変質させる方法が提案されている。
【０００３】
特許文献１および２に記載の方法では、２層のハードマスクを用いて凹凸パターンを形成した後、溝を非磁性体で充填して媒体表面を平滑化している。しかし、このような方法では、作製工程が増えてしまい、コスト増加とともに、歩留まりも悪くなる可能性がある。
【０００４】
また、凹凸構造をつけずに非記録部を非磁性体に変質させるだけでは、記録部との境界が揺らぎやすく、ノイズの原因となる可能性があるとともに、記録部の磁性の変質を抑えつつ、非記録部の磁性をいかに変質させるのかという問題がある。
【０００５】
このように、記録媒体表面の平滑性を出来る限り損なわず、なおかつ、効率的に非記録部の磁性が抑えられた記録媒体の製造方法が求められている。
【先行技術文献】
【特許文献】
【０００６】
【特許文献１】特開２００５−５０４６８号公報
【特許文献２】特開２００６−１２３３２号公報
【発明の概要】
【発明が解決しようとする課題】
【０００７】
本発明の目的は、薄いエッチングマスク厚での加工ながらも加工後のパターン形状がよく、少ないパターン凹凸でパターン凸部の磁性劣化を抑えつつ、効率的にパターン凹部の磁性を失活させることが可能なパターンド磁気記録媒体（ＤＴＲ媒体およびＢＰＭ）の製造方法を提供することにある。
【課題を解決するための手段】
【０００８】
本発明の実施形態によれば、磁気記録層上に、第１のハードマスク、第２のハードマスクおよびレジストを形成し、前記レジストに対してスタンパをインプリントして凹凸パターンを転写し、パターン化されたレジストの凹部に残存している残渣を除去し、パターン化されたレジストをマスクとして、前記第２のハードマスクをエッチングして凹凸パターンを転写し、前記第２のハードマスクをマスクとして前記第１のハードマスクをエッチングして凹凸パターンを転写し、パターン凹部の磁気記録層のエッチングレートを変化させる改質処理を施し、パターン凹部の磁気記録層の磁性を失活させることを特徴とする磁気記録媒体の製造方法が提供される。
【発明の効果】
【０００９】
本発明の実施形態によれば、パターンド媒体（ＤＴＲ媒体およびＢＰＭ）の製造において、パターン凹部の磁気記録層表面のエッチングレートを変化させる改質処理を施し、続いてパターン凹部の磁気記録層表面の磁性失活工程を行うので、薄いエッチングマスク厚での加工ながらも加工後のパターン形状がよく、少ないパターン凹凸でパターン凸部の磁性劣化を抑えつつ、効率的にパターン凹部の磁性を失活させることができる。
【図面の簡単な説明】
【００１０】
【図１】本発明の方法を用いて製造されるディスクリートトラック媒体（ＤＴＲ媒体）の周方向に沿う平面図。
【図２】本発明の方法を用いて製造されるビットパターンド媒体の周方向に沿う平面図。
【図３】本発明に係る磁気記録媒体の製造方法の一例を示す断面図。
【図４】本発明によって製造された磁気記録媒体を搭載した磁気記録装置を示す斜視図。
【発明を実施するための形態】
【００１１】
以下、図面を参照しながら本発明の実施形態を説明する。  
図１に、本発明の方法を用いて製造されるパターンド媒体の一例であるディスクリートトラック媒体（ＤＴＲ媒体）の周方向に沿う平面図を示す。図１に示すように、パターンド媒体１の周方向に沿って、サーボ領域２と、データ領域３が交互に形成されている。サーボ領域２には、プリアンブル部２１、アドレス部２２、バースト部２３が含まれる。データ領域３には隣接するトラック同士が互いに分離されたディスクリートトラック３１が含まれる。
【００１２】
図２に、本発明方法を用いて製造されるパターンド媒体の他の例であるビットパターンド（ＢＰＭ）媒体の周方向に沿う平面図を示す。このパターンド媒体では、データ領域３に磁性ドット３２が形成されている。
【００１３】
図３（ａ）〜（ｉ）を参照して、本発明に係る磁気記録媒体の製造方法の一例を説明する。
【００１４】
図３（ａ）に示すように、ガラス基板５１上に、下地層（図示せず）および厚さ２０ｎｍの磁気記録層５２を成膜する。磁気記録層５２上に厚さ１５ｎｍのカーボンからなる第１のハードマスク５３と、厚さ３ｎｍのＣｕからなる第２のハードマスク５４を成膜する。第２のハードマスク５４上に、レジスト５５をスピンコートする。一方、たとえば図１に示すＤＴＲ媒体のパターンに対応する所定の凹凸パターンが形成されたスタンパ６０を用意する。スタンパ６０は、ＥＢ描画、Ｎｉ電鋳、射出成形を経て製造される。スタンパ６０を、その凹凸面がレジスト５５に対向するように配置する。
【００１５】
図３（ｂ）に示すように、レジスト５５に対してスタンパ６０をインプリントして、スタンパ６０の凹凸パターンをレジスト５５に転写する。その後、スタンパ６０を取り外す。レジスト５５に転写された凹凸パターンの凹部の底にはレジスト残渣が残っている。
【００１６】
図３（ｃ）に示すように、ドライエッチングにより、凹部のレジスト残渣を除去し、第２のハードマスク５４の表面を露出させる。この際、たとえば誘導結合プラズマ（ＩＣＰ）ＲＩＥ装置により、エッチングガスとして酸素ガスを用いてレジスト残渣を除去する。
【００１７】
図３（ｄ）に示すように、パターン化されたレジスト５５をマスクとし、イオンビームエッチングを用いて第２のハードマスク５４にレジストパターンを転写する。エッチングガスとしては例えばＡｒを用いることができるが、特に限定されない。また、エッチング装置についても特に限定されず、たとえばＲＩＥ装置でもよい。
【００１８】
図３（ｅ）に示すように、パターン化された第２のハードマスク５４をマスクとして、第１のハードマスク５３をエッチングしてパターンを転写し、凹部で磁気記録層５２の表面を露出させる。エッチングにはたとえば、誘導結合プラズマ（ＩＣＰ）ＲＩＥ装置により、エッチングガスとして酸素ガスを用いる。その際、第２のハードマスク５４のパターン上部に残存するレジストの一部または全部が剥離され、主に第１のハードマスク５３と第２のハードマスク５４とからなる凹凸パターンが形成される。
【００１９】
図３（ｆ）に示すように、パターン凹部の磁気記録層５２のエッチングレートを変化させる改質処理を施す。エッチングレートを変化させる改質処理は、例えばＩＣＰ−ＲＩＥ装置により、エッチングガスとしてＣＦ４ガスを用いて行うことができる。この処理によって、磁気記録層５２の凹部は、表面から一定の深さの領域が改質部５６へと変化する。
【００２０】
図３（ｇ）に示すように、例えばＨｅ−Ｎ２混合ガスをエッチングガスとして、イオンビームエッチングにより、残存する第２のハードマスク５４および改質部５６を除去するとともに、パターン凹部で磁気記録層５２の磁性を失活させて非磁性層５７を形成する。第２のハードマスク５４を除去する際、パターン凹部の磁気記録層５２の一部がエッチングされうる。しかし、凹部の磁気記録層５２は磁性を失活して非磁性化しているため、加工後の媒体をハードディスクドライブに組み込んだ際に良好なフリンジ特性を得ることが可能である。なお、この工程に用いられるイオンビーム装置としては、たとえば電子サイクロトロン共鳴（ＥＣＲ）型のイオンガンを用いることができる。
【００２１】
図３（ｈ）に示すように、残存している第１のハードマスク５３を除去する。この際、たとえば誘導結合プラズマ（ＩＣＰ）ＲＩＥ装置により、エッチングガスとして酸素ガスを用いて第１のハードマスク５３を除去する。
【００２２】
図３（ｉ）に示すように、ＣＶＤ（化学気相堆積）により厚さ３ｎｍの保護膜５８を形成する。
【００２３】
なお、以上の工程において、各種の膜の厚さおよび凹凸の深さは、たとえばＡＦＭ（atomic force microscope）、断面ＴＥＭ（transmission electron microscopy）などを用いて容易に測定することができる。また、メタルマスク種およびその組成比については、EDX（energy dispersive X-ray spectroscopy）分析を行なうことで容易に測定できる。加工完成後媒体をXPS（X-ray photoelectron spectroscopy）分析し、媒体内の残留ガスを分析することで、イオンビームエッチングで用いたエッチングガス種とその効果を調査することが可能である。また、図３に示した製造方法は、ＤＴＲ媒体の製造に限らず、ＢＰＭ（bit patterned media）の製造にも適用できる。
【００２４】
ここで、図３（ｆ）の工程をより詳細に説明する。本発明の方法では、図３（ｆ）の工程において、パターン凹部の磁気記録層５２に対しエッチングレートを変化させる改質処理を行う。
【００２５】
イオンビームエッチング（ｇ）の前にパターン凹部の磁気記録層５２のエッチングレートを変化させる改質処理（ｆ）を行なうことで、イオンビームエッチングでのエッチングレートが大きくなるため、ハードマスク材とのエッチング選択比を大きく取ることが出来ると共に、エッチング時間を短くすることが可能となる。その結果、薄いハードマスク厚でテーパー角が抑制された形状の良いパターンを作製することが可能となる。
【００２６】
また、パターン凹部の磁性失活を、例えば、Ｈｅ−Ｎ２混合ガスによるイオンビームエッチングによって行なう場合には、磁気記録層５２に対してエッチングレートを変化させる改質処理を行ったことにより、ＨｅとＮ２の失活イオンがより深いところまで到達し磁気記録層５２の凹部の磁性を効率的に失活することが可能となり、少ない凹凸で且つ短時間で磁性失活させることが可能となる。
【００２７】
エッチングレートを変化させる改質処理は、例えば、ＣＦ４、ＳＦ６、ＣＨＦ３などのフッ素系ガスを用いた反応性イオンエッチングで行なうことが可能である。第２のハードマスク５４がケイ素系材料の場合は、イオンビームエッチング前の第２のハードマスク５４の除去工程を兼ねてもかまわない。
【００２８】
磁性失活に用いるエッチングガスは、Ｈｅ−Ｎ２混合ガスのほかにも、Ｈｅ、Ｏ２、Ｎ２、Ｈｅ−Ｏ２混合ガス、Ｈｅ−Ｎ２−Ｏ２混合ガスを使用することが出来る。磁性失活にＨｅを用いる場合、加速されたＨｅイオンによって磁気記録層５２の結晶を破壊することで磁性を失活することができる。また、Ｏ２やＮ２を用いる場合は、Ｏ原子やＮ原子が結晶中に入り込み化合物化することによって磁性を失活することができる。さらに、ＨｅとＮ２またはＯ２の反応性ガスとを組み合わせる場合は、双方のガスの効果によって磁性を失活させることができる。
【００２９】
次に、本発明の実施形態において用いられる好適な材料について説明する。
【００３０】
＜基板＞
基板としては、たとえばガラス基板、Ａｌ系合金基板、セラミック基板、カーボン基板、酸化表面を有するＳｉ単結晶基板などを用いることができる。ガラス基板としては、アモルファスガラスおよび結晶化ガラスが用いられる。アモルファスガラスとしては、汎用のソーダライムガラス、アルミノシリケートガラスが挙げられる。結晶化ガラスとしては、リチウム系結晶化ガラスが挙げられる。セラミック基板としては、汎用の酸化アルミニウム、窒化アルミニウム、窒化珪素などを主成分とする焼結体や、これらの繊維強化物などが挙げられる。基板としては、上述した金属基板や非金属基板の表面にメッキ法やスパッタ法を用いてＮｉＰ層が形成されたものを用いることもできる。
【００３１】
＜軟磁性裏打ち層＞
軟磁性裏打ち層（ＳＵＬ）は、垂直磁気記録層を磁化するための単磁極ヘッドからの記録磁界を水平方向に通して、磁気ヘッド側へ還流させるという磁気ヘッドの機能の一部を担っており、記録層に急峻で充分な垂直磁界を印加させ、記録再生効率を向上させる作用を有する。軟磁性裏打ち層には、Ｆｅ、ＮｉまたはＣｏを含む材料を用いることができる。このような材料として、ＦｅＣｏ系合金たとえばＦｅＣｏ、ＦｅＣｏＶなど、ＦｅＮｉ系合金たとえばＦｅＮｉ、ＦｅＮｉＭｏ、ＦｅＮｉＣｒ、ＦｅＮｉＳｉなど、ＦｅＡｌ系合金、ＦｅＳｉ系合金たとえばＦｅＡｌ、ＦｅＡｌＳｉ、ＦｅＡｌＳｉＣｒ、ＦｅＡｌＳｉＴｉＲｕ、ＦｅＡｌＯなど、ＦｅＴａ系合金たとえばＦｅＴａ、ＦｅＴａＣ、ＦｅＴａＮなど、ＦｅＺｒ系合金たとえばＦｅＺｒＮなどを挙げることができる。Ｆｅを６０ａｔ％以上含有するＦｅＡｌＯ、ＦｅＭｇＯ、ＦｅＴａＮ、ＦｅＺｒＮなどの微結晶構造または微細な結晶粒子がマトリクス中に分散されたグラニュラー構造を有する材料を用いることもできる。軟磁性裏打ち層の他の材料として、Ｃｏと、Ｚｒ、Ｈｆ、Ｎｂ、Ｔａ、ＴｉおよびＹのうち少なくとも１種とを含有するＣｏ合金を用いることもできる。Ｃｏ合金には８０ａｔ％以上のＣｏが含まれることが好ましい。このようなＣｏ合金は、スパッタ法により製膜した場合にアモルファス層が形成されやすい。アモルファス軟磁性材料は、結晶磁気異方性、結晶欠陥および粒界がないため、非常に優れた軟磁性を示すとともに、媒体の低ノイズ化を図ることができる。好適なアモルファス軟磁性材料としては、たとえばＣｏＺｒ、ＣｏＺｒＮｂおよびＣｏＺｒＴａ系合金などを挙げることができる。
【００３２】
軟磁性裏打ち層の下に、軟磁性裏打ち層の結晶性の向上または基板との密着性の向上のために、さらに下地層を設けてもよい。こうした下地層の材料としては、Ｔｉ、Ｔａ、Ｗ、Ｃｒ、Ｐｔ、これらを含む合金、またはこれらの酸化物もしくは窒化物を用いることができる。軟磁性裏打ち層と記録層との間に、非磁性体からなる中間層を設けてもよい。中間層は、軟磁性裏打ち層と記録層との交換結合相互作用を遮断し、記録層の結晶性を制御する、という２つの作用を有する。中間層の材料としては、Ｒｕ、Ｐｔ、Ｐｄ、Ｗ、Ｔｉ、Ｔａ、Ｃｒ、Ｓｉ、これらを含む合金、またはこれらの酸化物もしくは窒化物を用いることができる。
【００３３】
スパイクノイズ防止のために軟磁性裏打ち層を複数の層に分け、０．５〜１．５ｎｍのＲｕを挿入することで反強磁性結合させてもよい。また、ＣｏＣｒＰｔ、ＳｍＣｏ、ＦｅＰｔなどの面内異方性を持つ硬磁性膜またはＩｒＭｎ、ＰｔＭｎなどの反強磁性体からなるピン層と軟磁性層とを交換結合させてもよい。交換結合力を制御するために、Ｒｕ層の上下に磁性膜（たとえばＣｏ）または非磁性膜（たとえばＰｔ）を積層してもよい。
【００３４】
＜磁気記録層＞
垂直磁気記録層としては、Ｃｏを主成分とし、少なくともＰｔを含み、さらに酸化物を含む材料を用いることが好ましい。垂直磁気記録層は、必要に応じて、Ｃｒを含んでいてもよい。酸化物としては、特に酸化シリコン、酸化チタンが好適である。垂直磁気記録層は、層中に磁性粒子（磁性を有した結晶粒子）が分散していることが好ましい。この磁性粒子は、垂直磁気記録層を上下に貫いた柱状構造であることが好ましい。このような構造を形成することにより、垂直磁気記録層の磁性粒子の配向および結晶性を良好なものとし、結果として高密度記録に適した信号ノイズ比（ＳＮ比）を得ることができる。このような構造を得るためには、含有させる酸化物の量が重要となる。
【００３５】
垂直磁気記録層の酸化物含有量は、Ｃｏ、Ｃｒ、Ｐｔの総量に対して、３ｍｏｌ％以上１２ｍｏｌ％以下であることが好ましく、５ｍｏｌ％以上１０ｍｏｌ％以下であることがより好ましい。垂直磁気記録層の酸化物含有量として上記範囲が好ましいのは、垂直磁気記録層を形成した際、磁性粒子の周りに酸化物が析出し、磁性粒子を分離させ、微細化させることができるためである。酸化物の含有量が上記範囲を超えた場合、酸化物が磁性粒子中に残留し、磁性粒子の配向性、結晶性を損ね、さらには、磁性粒子の上下に酸化物が析出し、結果として磁性粒子が垂直磁気記録層を上下に貫いた柱状構造が形成されなくなるため好ましくない。酸化物の含有量が上記範囲未満である場合、磁性粒子の分離、微細化が不十分となり、結果として記録再生時におけるノイズが増大し、高密度記録に適した信号ノイズ比（ＳＮ比）が得られなくなるため好ましくない。
【００３６】
垂直磁気記録層のＣｒ含有量は、０ａｔ％以上１６ａｔ％以下であることが好ましく、１０ａｔ％以上１４ａｔ％以下であることがより好ましい。Ｃｒ含有量として上記範囲が好ましいのは、磁性粒子の一軸結晶磁気異方性定数Ｋｕを下げすぎず、また、高い磁化を維持し、結果として高密度記録に適した記録再生特性と十分な熱揺らぎ特性が得られるためである。Ｃｒ含有量が上記範囲を超えた場合、磁性粒子のＫｕが小さくなるため熱揺らぎ特性が悪化し、また、磁性粒子の結晶性、配向性が悪化することで、結果として記録再生特性が悪くなるため好ましくない。
【００３７】
垂直磁気記録層のＰｔ含有量は、１０ａｔ％以上２５ａｔ％以下であることが好ましい。Ｐｔ含有量として上記範囲が好ましいのは、垂直磁性層に必要なＫｕが得られ、さらに磁性粒子の結晶性、配向性が良好であり、結果として高密度記録に適した熱揺らぎ特性、記録再生特性が得られるためである。Ｐｔ含有量が上記範囲を超えた場合、磁性粒子中にｆｃｃ構造の層が形成され、結晶性、配向性が損なわれるおそれがあるため好ましくない。Ｐｔ含有量が上記範囲未満である場合、高密度記録に適した熱揺らぎ特性に十分なＫｕが得られないため好ましくない。
【００３８】
垂直磁気記録層は、Ｃｏ、Ｃｒ、Ｐｔ、酸化物のほかに、Ｂ、Ｔａ、Ｍｏ、Ｃｕ、Ｎｄ、Ｗ、Ｎｂ、Ｓｍ、Ｔｂ、Ｒｕ、Ｒｅから選ばれる１種類以上の元素を含むことができる。上記元素を含むことにより、磁性粒子の微細化を促進し、または結晶性や配向性を向上させることができ、より高密度記録に適した記録再生特性、熱揺らぎ特性を得ることができる。上記元素の合計の含有量は、８ａｔ％以下であることが好ましい。８ａｔ％を超えた場合、磁性粒子中にｈｃｐ相以外の相が形成されるため、磁性粒子の結晶性、配向性が乱れ、結果として高密度記録に適した記録再生特性、熱揺らぎ特性が得られないため好ましくない。
【００３９】
垂直磁気記録層としては、ＣｏＰｔ系合金、ＣｏＣｒ系合金、ＣｏＰｔＣｒ系合金、ＣｏＰｔＯ、ＣｏＰｔＣｒＯ、ＣｏＰｔＳｉ、ＣｏＰｔＣｒＳｉ、ならびにＰｔ、Ｐｄ、Ｒｈ、およびＲｕからなる群より選択された少なくとも一種を主成分とする合金とＣｏとの多層構造、さらに、これらにＣｒ、ＢおよびＯを添加したＣｏＣｒ／ＰｔＣｒ、ＣｏＢ／ＰｄＢ、ＣｏＯ／ＲｈＯなどを使用することもできる。
【００４０】
垂直磁気記録層の厚さは、好ましくは５ないし６０ｎｍ、より好ましくは１０ないし４０ｎｍである。この範囲であると、より高記録密度に適した磁気記録再生装置を作製することができる。垂直磁気記録層の厚さが５ｎｍ未満であると、再生出力が低過ぎてノイズ成分の方が高くなる傾向がある。垂直磁気記録層の厚さが４０ｎｍを超えると、再生出力が高過ぎて波形を歪ませる傾向がある。垂直磁気記録層の保磁力は、２３７０００Ａ／ｍ（３０００Ｏｅ）以上とすることが好ましい。保磁力が２３７０００Ａ／ｍ（３０００Ｏｅ）未満であると、熱揺らぎ耐性が劣る傾向がある。垂直磁気記録層の垂直角型比は、０．８以上であることが好ましい。垂直角型比が０．８未満であると、熱揺らぎ耐性に劣る傾向がある。
【００４１】
＜第１のハードマスク＞
第１のハードマスクの組成は、カーボンを主原料とする。原子数比で、カーボンの割合が７５％を超えることが望ましい。カーボンの割合が７５％以下であると、エッチング選択比が低下し、形状よく磁性層を加工できなくなる傾向がある。第１のハードマスクは、スパッタあるいはＣＶＤで堆積させた膜によって形成することができる。第１のハードマスクの膜厚は４〜５０ｎｍが好ましい。膜厚が厚すぎると剥離の際にエッチング時間がかかり、パターン化された磁性層の側壁がダメージを受ける原因となる。薄すぎるとエッチングの際のハードマスクとしての機能が果たせない。また、必要に応じて、第１のハードマスクと磁気記録層との間に酸化防止層を成膜することができる。
【００４２】
＜第２のハードマスク＞
本発明の方法における第２のハードマスク５４は、Ｏ２あるいはＯ３ガスに耐性があって、Ａｌ、Ａｇ、Ａｕ、Ｃｏ、Ｃｒ、Ｃｕ、Ｎｉ、Ｐｄ、Ｐｔ、Ｓｉ、Ｔａ、Ｔｉなどを主成分とするものが望ましい。例えば、これらの単体、窒化物、酸化物、合金、混合物が使用できる。また、第２のハードマスク５４の膜厚は１〜１５ｎｍであることが好ましく、特に２〜１０ｎｍであることが好ましい。この膜厚が厚すぎる場合、第２のハードマスク５４の除去の際に磁気記録層に対するダメージの原因となる。逆に、薄すぎる場合、一様な膜として成膜できず、第１のハードマスク５３にパターンが形成できない。
【００４３】
＜保護膜＞
保護膜は、垂直磁気記録層の腐食を防ぐとともに、磁気ヘッドが媒体に接触したときに媒体表面の損傷を防ぐ目的で設けられる。保護膜の材料としては、たとえばＣ、ＳｉＯ2、ＺｒＯ2を含むものが挙げられる。保護膜の厚さは１から１０ｎｍとすることが好ましい。これにより、ヘッドと媒体の距離を小さくできるので、高密度記録に好適である。カーボンは、ｓｐ2結合炭素（グラファイト）とｓｐ3結合炭素（ダイヤモンド）に分類できる。耐久性、耐食性はｓｐ3結合炭素のほうが優れるが、結晶質であることから表面平滑性はグラファイトに劣る。通常、カーボンの成膜はグラファイトターゲットを用いたスパッタリング法で形成される。この方法では、ｓｐ2結合炭素とｓｐ3結合炭素が混在したアモルファスカーボンが形成される。ｓｐ3結合炭素の割合が大きいものはダイヤモンドライクカーボン（ＤＬＣ）と呼ばれ、耐久性、耐食性に優れ、アモルファスであることから表面平滑性にも優れるため、磁気記録媒体の表面保護膜として利用されている。ＣＶＤ（chemical vapor deposition）法によるＤＬＣの成膜は、原料ガスをプラズマ中で励起、分解し、化学反応によってＤＬＣを生成させるため、条件を合わせることで、よりｓｐ3結合炭素に富んだＤＬＣを形成することができる。
【００４４】
次に、本発明の実施形態における各工程の好適な製造条件について説明する。
【００４５】
＜インプリント＞
記録トラックとサーボ情報のパターンが形成されたスタンパを、レジストが塗布された基板に圧着しながらレジストを硬化させることで、レジストにその凹凸パターンを転写する。
【００４６】
レジストとしては、ＵＶ硬化樹脂や、ノボラックを主成分とした一般的なレジストなどを用いることができる。ＵＶ硬化樹脂を使用する場合は、スタンパ材は石英や樹脂などの光を透過させるものがよい。ＵＶ硬化樹脂に紫外線を照射することで硬化させることができる。紫外線の光源としては例えば高圧水銀ランプを用いればよい。ノボラックを主成分とした一般的なレジストを使用する場合は、スタンパにＮｉ、石英、Ｓｉ、ＳｉＣなどの材質を用いることができる。レジストは熱や圧力を加えることで硬化させることができる。
【００４７】
＜残渣除去＞
Ｏ2ガスＲＩＥ（反応性イオンエッチング）でインプリント後のレジスト残差除去を行う。プラズマソースは、低圧で高密度プラズマが生成可能なＩＣＰ（inductively coupled plasma）が好適であるが、ＥＣＲ（electron cyclotron resonance）プラズマや、一般的な並行平板型ＲＩＥ装置を用いてもよい。
【００４８】
＜磁性失活＞
磁性失活は、パターン化された磁気記録媒体において、凹部の磁気記録層の磁性を凸部と比較して弱めることを指す。磁性を弱めるとは、軟磁性化させることや、非磁性化あるいは反磁性化するものである。このような磁性の変化は、ＶＳＭ（試料振動型磁力計）やＫｅｒｒ（磁気光学カー効果）測定装置によりＨｎ、Ｈｓ、Ｈｃなどの値を測定することで観測することができる。
【００４９】
＜保護膜形成および後処理＞
カーボン保護膜は、凹凸へのカバレッジをよくするためにＣＶＤ法で成膜することが望ましいが、スパッタ法または真空蒸着法により成膜してもよい。ＣＶＤ法によれば、ｓｐ3結合炭素を多く含むＤＬＣ膜が形成される。保護膜上に潤滑剤を塗布する。潤滑剤としては、たとえばパーフルオロポリエーテル、フッ化アルコール、フッ素化カルボン酸などを用いることができる。
【００５０】
次に、本発明の磁気記録媒体を用いた磁気記録再生装置（ＨＤＤ）について説明する。図５は、本発明によって製造された磁気記録媒体を搭載した磁気記録装置を示す斜視図である。
【００５１】
図５に示すように、本発明の実施形態に係る磁気記録装置１５０は、ロータリーアクチュエータを用いた形式の装置である。パターンド媒体１は、スピンドルモータ１４０に装着され、図示しない駆動装置制御部からの制御信号に応答する図示しないモータにより矢印Ａの方向に回転する。磁気記録装置１５０は、複数のパターンド媒体１を備えたものでもよい。
【００５２】
パターンド媒体１に対して情報の記録再生を行うヘッドスライダー１３０は、薄膜状のサスペンション１５４の先端に取り付けられている。ヘッドスライダー１３０の先端付近には磁気ヘッドが設けられている。パターンド媒体１が回転すると、サスペンション１５４による押付け圧力とヘッドスライダー１３０の媒体対向面（ＡＢＳ）で発生する圧力とがつりあい、ヘッドスライダー１３０の媒体対向面は、パターンド媒体１の表面から所定の浮上量をもって保持される。
【００５３】
サスペンション１５４は、図示しない駆動コイルを保持するボビン部などを有するアクチュエータアーム１５５の一端に接続されている。アクチュエータアーム１５５の他端には、リニアモータの一種であるボイスコイルモータ１５６が設けられている。ボイスコイルモータ１５６は、アクチュエータアーム１５５のボビン部に巻き上げられた図示しない駆動コイルと、このコイルを挟み込むように対向して配置された永久磁石及び対向ヨークからなる磁気回路とから構成することができる。アクチュエータアーム１５５は、ピボット１５７の上下２箇所に設けられた図示しないボールベアリングによって保持され、ボイスコイルモータ１５６により回転摺動が自在にできるようになっている。その結果、磁気ヘッドをパターンド媒体１の任意の位置にアクセスできる。
【実施例】
【００５４】
実施例１
図１に示すＤＴＲ媒体に対応する凹凸パターンを有するスタンパを用い、図３（ａ）〜（ｉ）に示した方法でＤＴＲ媒体を作製した。各工程の条件は以下の通りであった。
【００５５】
図３（ｃ）のレジスト残渣を除去する工程は、ＩＣＰ−ＲＩＥ装置により、Ｏ2を用いて、ガス圧０．１Ｐａ、アンテナ電力１００Ｗ、バイアス電力２０Ｗ、エッチング時間１５秒の条件で行った。
【００５６】
図３（ｄ）の第２のハードマスク５４をエッチングして第１のハードマスク５３の表面を露出させる工程は、イオンビームエッチング装置により、Ａｒを用いて、ガス圧０．０４Ｐａ、プラズマパワー６００Ｗ、加速電圧４００Ｖ、エッチング時間２５秒の条件で行った。
【００５７】
図３（ｅ）の第１のハードマスク５３をエッチングして磁気記録層５２の表面を露出させる工程は、ＩＣＰ−ＲＩＥ装置により、Ｏ2を用いて、ガス圧０．１Ｐａ、アンテナ電力５００Ｗ、バイアス電力２０Ｗ、エッチング時間２０秒の条件で行った。
【００５８】
図３（ｆ）のパターン凹部の磁気記録層のエッチングレートを変化させる改質処理は、ＩＣＰ−ＲＩＥ装置により、ＣＦ４を用いて、ガス圧１．０Ｐａ、アンテナ電力８００Ｗ、バイアス電力０Ｗ、エッチング時間１５秒の条件で行った。
【００５９】
図３（ｇ）のイオンビームエッチングにより、パターン凹部の磁気記録層５２の磁性失活を行う工程は、ガス圧０．０４Ｐａ、プラズマパワー１０００Ｗ、加速電圧１０００Ｖ、エッチング時間１２秒の条件で行った。エッチングガスはＨｅ−Ｎ2混合ガスを用いた。
【００６０】
図３（ｈ）の第１のハードマスク５３を除去する工程は、ＩＣＰ−ＲＩＥ装置により、Ｏ2を用いて、ガス圧１．５Ｐａ、アンテナ電力４００Ｗ、バイアス電力０Ｗ、エッチング時間１５秒の条件で行った。
【００６１】
加工後の磁気記録層５２の凹凸深さをＴＥＭ観察で調べたところ、８ｎｍであった。
【００６２】
製造したＤＴＲ媒体に潤滑剤を塗布しハードディスクドライブに搭載して評価したところ、隣接記録前のエラーレートは１０の−６乗という良好な値が得られた。隣接トラックに１００００回記録を行った後、フリンジ耐性を評価したところ、エラーレートは１０の−４．８乗が得られ、ＤＴＲ媒体への適合性を確認できた。
【００６３】
比較例１
図２（ｆ）のエッチングレートを変化させる改質処理を省略したこと以外は、実施例１と同様の方法によってＤＴＲ媒体を作製した。
【００６４】
加工後の磁気記録層の凹凸深さをＡＦＭ観察で調べたところ、４ｎｍであった。さらに、製造したＤＴＲ媒体に潤滑剤を塗布しハードディスクドライブに搭載して評価したところ、隣接記録前のエラーレートは１０の−６乗という良好な値が得られた。一方、隣接トラックに１００００回記録を行った後、フリンジ耐性を評価したところ、エラーレートは１０の−３．６乗が得られ、ＤＴＲ媒体への適合性が不十分であった。媒体をＤＣ着磁した後にＭＦＭ測定したところ、パターン凹部の磁気記録層の磁性が失活不足であることがわかった。したがって、十分なフリンジ耐性が得られなかったのはパターン凹部の磁性失活不足が原因と考えられる。エッチングレートを変化させる改質処理を含むプロセスで得られた実施例1のＤＴＲ媒体と比較すると、パターン凹部へのＨｅ−Ｎ２混合失活ガスの進入深さが浅くなっているためであると考えられる。
【００６５】
比較例２
図２(ｆ)のエッチングレートを変化させる改質処理を省略し、図２(ｇ)の磁性失活工程のエッチング時間を２４秒としたこと以外は、実施例１と同様の方法によってＤＴＲ媒体を作製した。
【００６６】
加工後の磁気記録層の凹凸深さをＡＦＭ観察で調べたところ、８ｎｍであった。さらに、製造したＤＴＲ媒体に潤滑剤を塗布しハードディスクドライブに搭載して評価したところ、隣接記録前のエラーレートは１０の−６乗という良好な値が得られた。一方、隣接トラックに１００００回記録を行った後、フリンジ耐性を評価したところ、エラーレートは１０の−３．９乗が得られ、ＤＴＲ媒体への適合性が不十分であった。媒体をＤＣ着磁した後にＭＦＭ測定したところ、パターン凹部の磁気記録層の磁性が失活不足であることがわかった。したがって、十分なフリンジ耐性が得られなかったのはパターン凹部の磁性失活不足が原因と考えられる。エッチングレートを変化させる改質処理を含むプロセスで得られた実施例1のＤＴＲ媒体と比較すると、パターン凹部へのＨｅ−Ｎ２混合失活ガスの進入深さが浅くなってしまっているためであると考えられる。
【００６７】
比較例３
図２(ｆ)のエッチングレートを変化させる改質処理を省略し、図２(ｇ)の磁性失活工程のエッチング時間を４２秒としたこと以外は、実施例１と同様の方法によってＤＴＲ媒体を作製した。
【００６８】
加工後の磁気記録層の凹凸深さをＡＦＭ観察で調べたところ、１４ｎｍであった。さらに、製造したＤＴＲ媒体に潤滑剤を塗布しハードディスクドライブに搭載して評価した。しかし、ヘッドの浮上が安定せずドライブが破壊され、ＤＴＲ媒体への適合性が不十分であることが明らかとなった。ヘッドが安定浮上する凹凸領域よりもパターンの凹凸が高すぎたためであると考えられる。
【００６９】
実施例１および比較例１から３の処理条件、測定結果をまとめた結果は以下の表１の通りである。なお、隣接トラック記録後のエラーレートは、主に磁性失活の効率が反映されたものであると考えられる。
【表１】
2010192069.tif 000003
【００７０】
表１の結果から、本発明の方法のように改質処理の工程を設けることで、より少ない凹凸且つより短いエッチング時間で、効率的に磁性失活できることがわかる。
【００７１】
実施例２
改質処理工程（ｆ）において使用するガスを変更した以外は、実施例１と同様にＤＴＲ媒体を作製した。本実施例では、改質処理工程において、ＣＦ４、ＳＦ６、ＣＨＦ３またはＡｒを使用し、４種の媒体を製作して評価した。
【００７２】
加工後の磁気記録層の凹凸深さをＡＦＭ観察で調べたところ、エッチングレートを変化させる改質処理で用いるガスの違いでばらつきはあったが、おおよそ８ｎｍ程度であった。
【００７３】
製造したＤＴＲ媒体に潤滑剤を塗布しハードディスクドライブに搭載して評価したところ、エッチングレートを変化させる改質処理で、Ａｒを用いて作製した媒体以外の３種のＤＴＲ媒体で、隣接記録前のエラーレートは１０の−６乗という良好な値が得られた。隣接トラックに１００００回記録を行った後、フリンジ耐性を評価したところ、エラーレートは１０の−４．８乗が得られ、ＤＴＲ媒体への適合性を確認できた。
【００７４】
エッチングレートを変化させる改質処理で、Ａｒを用いて作製したＤＴＲ媒体は、隣接記録前のエラーレートは１０の−６乗という良好な値が得られたが、フリンジ耐性が得られなかったため、ＤＴＲ媒体へは適合性が不十分であった。媒体をＤＣ着磁した後にＭＦＭ測定したところ、パターン凹部の磁気記録層の磁性が失活不足であることがわかった。したがって、フリンジ耐性が得られなかったのはパターン凹部の磁性失活不足が原因と考えられる。
【００７５】
以上の結果を表２にまとめる。
【表２】
2010192069.tif 000004
【００７６】
上記のように、エッチングレートを変化させる改質処理がＣＦ４、ＳＦ６、ＣＨＦ３を用いた反応性イオンエッチングであれば、パターン凹部の磁性失活を効率的に行なうことが可能であることがわかる。
【００７７】
実施例３
磁性失活工程（ｇ）において処理条件を変更した以外は、実施例１と同様にＤＴＲ媒体を作製した。本実施例では、磁性失活工程の失活ガスとして、Ｈｅ、Ｏ２、Ｎ２、Ｈｅ−Ｎ２、Ｈｅ−Ｏ２、Ｈｅ−Ｎ２−Ｏ２またはＡｒの７種をそれぞれ使用した。加工後のパターン凹凸が実施例１と同等の８ｎｍとなるように、エッチング時間をガスごとに適宜調節した。ガス及び時間以外の処理条件は実施例１と同様に行った。
【００７８】
製造したＤＴＲ媒体に潤滑剤を塗布しハードディスクドライブに搭載して評価したところ、７種類すべての媒体で、隣接記録前のエラーレートが１０の−６乗という良好な値が得られた。隣接トラックに１００００回記録を行った後フリンジ耐性を評価したところ、磁性失活ガスにＡｒを用いた媒体以外は、エラーレートは１０の−４．８乗程度が得られ、６種類すべての媒体でＤＴＲ媒体への適合性を確認できた。
【００７９】
磁性失活ガスにＡｒを用いた媒体は、隣接トラックに１００００回記録を行った後フリンジ耐性を評価したところ、１０の−３．７乗程度しか得られずＤＴＲ媒体への適合性が不十分であった。媒体をＤＣ着磁した後にＭＦＭ測定したところ、パターン凹部の磁気記録層の磁性が失活不足であることがわかった。したがって、フリンジ耐性が得られなかったのはパターン凹部の磁性失活不足が原因と考えられる。
【００８０】
上記のように、磁性失活ガスがＨｅ、Ｏ２、Ｎ２、Ｈｅ−Ｎ２、Ｈｅ−Ｏ２、Ｈｅ−Ｎ２−Ｏ２ガスであれば、パターン凹部の磁性失活を効率的に行なうことが可能であることがわかる。
【符号の説明】
【００８１】
１…パターンド媒体、２…サーボ領域、３…データ領域、２１…プリアンブル部、２２…アドレス部、２３…バースト部、３１…ディスクリートトラック、３２…磁性ドット、５１…ガラス基板、５２…磁気記録層、５３…第１のハードマスク、５４…第２のハードマスク、５５…レジスト、５６…改質部、５７…非磁性層、５８…保護膜、６０…スタンパ、１３０…ヘッドスライダー、１４０…スピンドルモータ、１５０…磁気記録装置、１５４…サスペンション、１５５…アクチュエータアーム、１５６…ボイスコイルモータ、１５７…ピボット。
【図１】
2010192069.tif 000005
【図２】
2010192069.tif 000006
【図３】
2010192069.tif 000007
【図４】
2010192069.tif 000008
【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
磁気記録層上に、第１のハードマスク、第２のハードマスクおよびレジストを形成し、
前記レジストに対してスタンパを接触させて凹凸パターンを転写し、
パターン化されたレジストの凹部の残渣を除去し、
パターン化されたレジストをマスクとして、前記第２のハードマスクをエッチングして凹凸パターンを転写し、
前記第２のハードマスクをマスクとして前記第１のハードマスクをエッチングして凹凸パターンを転写し、
パターン凹部の磁気記録層を、エッチングレートを変化させる改質処理によって加工し、
パターン凹部の磁気記録層の磁性を失活させる
ことを特徴とする磁気記録媒体の製造方法。
【請求項２】
前記磁気記録層のエッチングレートを変化させる改質処理が、ＣＦ４、ＳＦ６およびＣＨＦ３から成る群から選択されるガスを含む反応性イオンエッチングであることを特徴とする請求項１に記載の製造方法。
【請求項３】
前記磁気記録層の磁性の失活が、Ｈｅ、Ｏ２、Ｎ２、Ｈｅ−Ｎ２混合ガス、Ｈｅ−Ｏ２混合ガスおよびＨｅ−Ｎ２−Ｏ２混合ガスから成る群から選択されるガスの使用を含むことを特徴とする請求項１に記載の製造方法。
【請求項４】
請求項１に記載の製造方法によって製造された磁気記録媒体を搭載した磁気記録装置。
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
磁気記録層上に、第１のハードマスク、第２のハードマスクおよびレジストを形成し、
前記レジストに対してスタンパをインプリントして凹凸パターンを転写し、
パターン化されたレジストの凹部に残存している残渣を除去し、
パターン化されたレジストをマスクとして、前記第２のハードマスクをエッチングして凹凸パターンを転写し、
前記第２のハードマスクをマスクとして前記第１のハードマスクをエッチングして凹凸パターンを転写し、
ＣＦ４、ＳＦ６またはＣＨＦ３を用いた反応性イオンエッチングにより、パターン凹部の磁気記録層のイオンビームエッチングでのエッチングレートを大きくする改質処理を施し、
Ｈｅ、Ｏ２、Ｎ２、Ｈｅ−Ｎ２混合ガス、Ｈｅ−Ｏ２混合ガスまたはＨｅ−Ｎ２−Ｏ２混合ガスを用いたイオンビームエッチングにより、パターン凹部の磁気記録層の磁性を失活させる
ことを特徴とする磁気記録媒体の製造方法。
【手続補正２】
【補正対象書類名】明細書
【補正対象項目名】０００８
【補正方法】変更
【補正の内容】
【０００８】
本発明の実施形態によれば、磁気記録層上に、第１のハードマスク、第２のハードマスクおよびレジストを形成し、前記レジストに対してスタンパをインプリントして凹凸パターンを転写し、パターン化されたレジストの凹部に残存している残渣を除去し、パターン化されたレジストをマスクとして、前記第２のハードマスクをエッチングして凹凸パターンを転写し、前記第２のハードマスクをマスクとして前記第１のハードマスクをエッチングして凹凸パターンを転写し、ＣＦ４、ＳＦ６またはＣＨＦ３を用いた反応性イオンエッチングにより、パターン凹部の磁気記録層のイオンビームエッチングでのエッチングレートを大きくする改質処理を施し、Ｈｅ、Ｏ２、Ｎ２、Ｈｅ−Ｎ２混合ガス、Ｈｅ−Ｏ２混合ガスまたはＨｅ−Ｎ２−Ｏ２混合ガスを用いたイオンビームエッチングにより、パターン凹部の磁気記録層の磁性を失活させることを特徴とする磁気記録媒体の製造方法が提供される。